– Nano-assemblage formé par un auto-assemblage d’un composé choisi parmi les composés de Formule (Ia) : R représentant un groupe alkyle ; et le composé de Formule (Ib) : (Ib), ledit composé de Formule (Ib) étant associé à au moins une nanoparticule super-paramagnétique. - Nano-assemblage selon la revendication 1, caractérisé par le fait que R représente un groupe alkyle comportant au moins 4 atomes de carbone, de préférence comportant entre 4 et 16 atomes de carbone. - Nano-assemblage selon l’une des revendications 1 ou 2, caractérisé par le fait que R est choisi parmi butyle, pentyle, octyle, undécyle, dodécyle, tridécyle, tétradécyle, pentadécyle et octadécyle. - Nano-assemblage selon l’une des revendications 1 à 3, caractérisé par le fait que le nano-assemblage est constitué par auto-assemblage du composé de Formule (Ia) seulement. - Nano-assemblage selon la revendication 4, caractérisé par le fait que le nano-assemblage est sphérique et présente un diamètre, tel que mesuré par microscopie électronique en transmission, compris entre 40 nm et 110 nm. - Nano-assemblage selon l’une des revendications 4 et 5, caractérisé par le fait que le nano-assemblage présente un potentiel zêta, tel que mesuré par zêtamétrie, compris entre -30 mV et -40 mV. - Nano-assemblage selon l’une des revendications 1 à 6, caractérisé par le fait que ledit nano-assemblage est enrobé par un polymère de stabilisation. - Nano-assemblage selon la revendication 7, caractérisé par le fait que le polymère de stabilisation est un poly-électrolyte cationique. - Nano-assemblage selon la revendication 8, caractérisé par le fait que le poly-électrolyte cationique est un polymère à base de poly- L -lysine. – Nano-assemblage selon l’une des revendications 7 à 9, caractérisé par le fait que le polymère de stabilisation est fonctionnalisé par une fonction apte à être associée par bioconjugaison à une fonction complémentaire, par exemple par chimie click ou couplage peptidique, et que le nano-assemblage est couplé à une molécule d’intérêt, notamment choisie parmi les peptides, les fluorophores ou les biomolécules, la molécule d’intérêt étant fonctionnalisée par une fonction complémentaire de la fonction du polymère de stabilisation fonctionnalisé. - Nano-assemblage selon l’une des revendications 1 à 3 et 7 à 10, caractérisé par le fait qu’un composé de Formule (Ia) est associé à au moins une nanoparticule super-paramagnétique. - Nano-assemblage selon la revendication 1 à 3 et 7 à 11, caractérisé par le fait que l’au moins une nanoparticule super-paramagnétique est composée d’oxyde de fer. - Nano-assemblage selon l’une des revendications 1 à 3 et 7 à 12, caractérisé par le fait que l’au moins une nanoparticule super-paramagnétique présente : une forme sphérique avec un diamètre compris entre 6 et 20 nm, tel que mesuré par microscopie électronique en transmission ; ou une forme cubique avec une arête comprise entre 10 et 70 nm, telle que mesurée par microscopie électronique en transmission ; ou une forme de bâtonnet avec une longueur comprise entre 30 et 50 nm et une largeur comprise entre 6 et 8 nm, telles que mesurées par microscopie électronique en transmission. - Nano-assemblage selon l’une des revendications 1 à 3 et 7 à 13, caractérisé par le fait que le nano-assemblage est sphérique et présente un diamètre, tel que mesuré par microscopie électronique en transmission, compris entre 40 nm et 250 nm. - Nano-assemblage selon la revendication 14, caractérisé par le fait que ledit nano-assemblage présente un potentiel zêta, tel que mesuré par zêtamétrie, compris entre +25 mV et +40 mV. – Procédé de préparation d’un nano-assemblage selon l’une des revendications 1 à 15, caractérisé par le fait que l’on conduit une flash-nanoprécipitation par les étapes suivantes : dans une première seringue, on place une solution du composé de Formule (Ia) ou (Ib) dans un solvant miscible avec l’eau, choisi parmi le tetrahydrofurane, l’acétone ou l’acétonitrile, laquelle contient, le cas échéant, au moins une nano-particule super-paramagnétique, et dans une deuxième seringue on place de l’eau ou un tampon phosphate salin, lequel contient, le cas échéant, un polymère de stabilisation ; on injecte le contenu des deux seringues dans un mélangeur de nanoprécipitation à une vitesse de 2 à 10 mm/s, en particulier à 5 mm/s ; et on récupère les nano-assemblages dans un flacon réceptacle contenant de l’eau, et le cas échéant, un polymère de stabilisation. - Composition pharmaceutique comprenant un ou plusieurs nano-assemblages selon l’une des revendications 1 à 15. – Nano-assemblage selon l’une des revendications 1 à 15 pour son utilisation dans le traitement de maladies inflammatoires – Nano-assemblage selon l’une des revendications 1 à 15 pour son utilisation dans le traitement du cancer. – Nano-assemblage selon l’une des revendications 1 à 3 et 7 à 15 pour son utilisation en hyperthermie liquide magnétique. - Agent de contraste pour l’imagerie à résonnance magnétique caractérisé par le fait qu’il comprend des nano-assemblages selon l’une des revendications 1 à 3 et 7 à 15. - Agent pour l’imagerie à particules magnétique caractérisé par le fait qu’il comprend des nano-assemblages selon l’une des revendications 1 à 3 et 7 à 15.